(57)【要約】  本願は、新規の芳香族ホルマール、ポリカーボネートと、吸水性を低減するための添加剤として、発明による少なくとも１つの芳香族ホルマールとを含む熱可塑性成形組成物、および成形物品、特に光データ媒体（たとえば、コンパクトディスク、ビデオディスク、デジタルバーサタイルディスクおよびさらには１回または数回の書き込み消去可能な光データ媒体）の製造のためのこのような成形組成物の使用、およびそこから製造されうる上記の成形物品自身に関する。【特許請求の範囲】
【請求項１】
少なくとも１つのポリカーボネートと、少なくとも１つの以下の構造の芳香族ホルマール
【化１】
2007503488.tif 000030
（ここで、Ｒ１およびＲ２は水素またはフェニルを表し、Ｒ３およびＲ４は、水素、線形または分岐Ｃ１〜Ｃ４０−アルキルまたは−アルコキシ、任意に置換されたアリールまたは−アリールオキシまたはアラルキルを表し、ｎおよびｍは互いに独立して、０〜５の整数を表し、これらは異性体混合物であることも可能である）とを含有する組成物。
【請求項２】
さらに、組成物は離型剤として多価アルコールと長鎖カルボン酸とのエステルを含有し、該エステルはまだ少なくとも１つのフリーのＯＨ基を含有する請求項１による組成物。
【請求項３】
ポリカーボネートは１５，０００〜３５，０００の分子量を有する前出の請求項による組成物。
【請求項４】
芳香族ホルマールを一般的に１０〜６０，０００ｐｐｍの含有量で包含する前出の請求項による組成物。
【請求項５】
０．０１〜１．５重量％の離型剤を含有する前出の請求項による組成物。
【請求項６】
熱安定剤を含有する前出の請求項による組成物。
【請求項７】
成形物品を製造するための前出の請求項による組成物の使用。
【請求項８】
請求項１〜７の組成物から製造される光データ媒体。
【請求項９】
式
【化２】
2007503488.tif 000031
（ここで、Ｒ１およびＲ２は水素またはフェニルを表し、Ｒ３およびＲ４は、水素、線形または分岐Ｃ１〜Ｃ４０−アルキルまたは−アルコキシ、任意に置換されたアリールまたは−アリールオキシまたはアラルキルを表し、ｎおよびｍは互いに独立して、０〜５の整数を表し、これらは異性体混合物であることも可能であり、但し、ｎとｍは同時に０を表してはならず、ｎおよびｍが１を表し、Ｒ３およびＲ４が同じである場合には、Ｒ３およびＲ４はｍ−またはｐ−メチルまたはｐ−ＣＨＯ３を表してはならない）の化合物。
【請求項１０】
任意に置換された単官能性フェノールを、塩化メチレンまたはα，α−ジクロロトルエンと好適な高沸点溶媒との均一溶液において、塩基の存在中で、３０〜８０℃の温度で反応させる式（１）の化合物の調製方法。
【発明の詳細な説明】
【技術分野】
【０００１】
本発明は、新規の芳香族ホルマール、ポリカーボネートと、ポリカーボネートの吸水性を低減し、流動性を改良するための添加剤として、本発明による少なくとも１つの芳香族ホルマールとを含む熱可塑性成形組成物、および成形物品、特に光データ媒体（たとえば、コンパクトディスク、ビデオディスク、デジタルバーサタイルディスクおよびさらには１回または数回の書き込み消去可能な光データ媒体）の製造のためのこのような成形組成物の使用、および対応する成形物品自身に関する。
【背景技術】
【０００２】
ポリカーボネートは、透明性、耐熱性および寸法安定性のような特定の特性を併せ持つために、光データ媒体の射出成形または射出−圧縮成形用材料として、一般的に使用される。３００℃〜４００℃の範囲の温度で一般に行われる処理の処理性を改良するために、ポリカーボネートには、添加剤、たとえば、離型剤および安定剤が一般的に添加される。
【０００３】
ビスフェノールＡに基づく芳香族ポリカーボネートは特に、光データ媒体の製造用に使用される。しかし、これらは０．３４重量％までの水分を吸収する場合があり、このことはデータ媒体の寸法安定性に不都合な影響をもたらしうる。したがって、特に青または青−緑レーザを使用する場合には、寸法安定性の改良は重要である。
【０００４】
ＵＳ  Ｂ６，３９１，４１８号公報は、ビフェニール誘導体を、寸法安定性を増加させる（縮みを低減する）ための添加剤として含有するデータ媒体メディア用基材を記載している。
【０００５】
ビスフェノールＡポリカーボネートへのｍ−ターフェニルの少量添加が、吸水性低減につながることは、Ｍ．ウエダ（Ｕｅｄａ）、ミツビシ・エンジニアリング・プラスチック社、テクニカル・ダイジェスト・オブ・ジョイントＩＳＯＭ／ＯＤＳ  ２００２ワイコロア（Ｗａｉｋｏｌｏａ）ハワイ、８．７．２００２，３３〜３５頁に記載されている。しかし、これらのビフェニール誘導体の不都合は、これらがすでに青または青−緑のスペクトル領域に吸収のある高共役芳香族π系であることである。このことは、この波長範囲を取り扱う記憶技術において望ましくない。さらに、ターフェニルは比較的剛直な分子であり、このことはポリカーボネートとの混合物において機械特性に不都合な効果をもたらす。
【０００６】
したがって、先行技術に記載される可能性はどの点から見ても満足いく結果につながらない。そして、ホルマールが添加剤として好適であるとの指標は先行技術には全く見られない。
【発明の開示】
【発明が解決しようとする課題】
【０００７】
したがって、本目的は、低吸水性のポリカーボネートを含有し、その結果、より良好な寸法安定性を有する熱可塑性成形組成物を提供することにある。特に、比較的高記憶容量とできる限り薄いディスク厚さを有する新規のディスク形式、たとえば、デジタルバーサタイルディスク（ＤＶＤｓ）は、ＣＤに比べてより高い熱安定性を必要とする。成形物品への処理時および型内でのデポジットの形成時に生じる材料へのダメージは、より深刻となる。したがって、吸水性を低減するための添加剤は、溶融粘度を低減する効果、故に、幾分低温でより良好な流動性を同時に有することが望ましい。
【０００８】
本発明による成形組成物を用いれば、驚くべきことに、データ記憶媒体の品質を改良し、射出成形または射出−圧縮成形法における材料の処理性を改良し、かつ吸水性を低減して、故に最終的に寸法安定性を改良することによって、本目的は達成される。
【０００９】
したがって、本願は少なくとも１つのポリカーボネートと、本発明による特定の化学構造を有する少なくとも１つの芳香族ホルマールとを吸水性を低減するための添加剤として含有する熱可塑性成形組成物を提供するものである。したがって、これらの芳香族ホルマールはデータ媒体の寸法安定性の改良につながり、同時に溶融粘度低減効果を有する。
【００１０】
ポリカーボネートとは異なり、芳香族ポリホルマールは、アルカリ金属水酸化物の存在中で、ビスフェノールと塩化メチレンから均一相で調製されうる。この重縮合では、塩化メチレンは反応物の役割と溶媒の役割を同時に果たす。ＵＳ  Ｂ４，３７４，９７４号公報は、線形および環状オリゴ−およびポリホルマールが、特定のビスフェノールから出発し、塩化メチレンとの反応後に得られうるといった方法を記載している。この合成から派生する手段によって、単官能性フェノールを低分子量芳香族ホルマールへ変移させることは、先行技術には記載されていない。
【００１１】
Ｓ．タニモト（Ｔａｎｉｍｏｔｏ）、ブル．インスト．ケム．レス．（Ｂｕｌｌ．Ｉｎｓｔ．Ｃｈｅｍ．Ｒｅｓ．）、京都大学、第５６巻、ｎｏ．６、１９７８は、ＤＭＳＯまたはアセトニトリル中で、１８−クラウン−６の存在時のある種のメチル−、クロロ−、ブロモ−およびメトキシ−置換種の合成を、この相転位触媒にとっての新規の可能な用法として開示しているに過ぎない。そして、さらにホルマールの合成またはその有用性については何も述べていない。
【００１２】
本発明による芳香族ホルマールは一般式
【化１】
2007503488.tif 000002
に基づくものであり、
Ｒ１およびＲ２は水素またはフェニルを表し、
Ｒ３およびＲ４は、互いに独立して、水素、線形または分岐Ｃ１〜Ｃ４０−アルキルまたは−アルコキシ、好ましくはＣ１〜Ｃ３２−アルキルまたは−アルコキシ、特に好ましくはＣ１〜Ｃ２８−アルキルまたは−アルコキシ、非常に特に好ましくはＣ１〜Ｃ２６−アルキルまたは−アルコキシ、特に非常に特に好ましくはＣ１〜Ｃ２４−アルキルまたは−アルコキシ、任意に置換されたＣ６〜Ｃ１４−アリールまたは−アリールオキシ、好ましくはＣ６〜Ｃ１０−アリールまたは−アリールオキシ、またはＣ７〜Ｃ３０−アラルキル、特に好ましくはＣ７〜Ｃ２４−アラルキルを表し、
ｎおよびｍは互いに独立して、０〜５、好ましくは１〜３、特に好ましくは１〜２および非常に特に好ましくは１の整数を表し、これらは異性体混合物であることも可能である。
【００１３】
式（１）の化合物において、基Ｒ３およびＲ４の少なくとも１つは、互いに独立して上で定義されるアルキル置換基から選択される化合物も好ましい。
【００１４】
式（１）の化合物において、基Ｒ３およびＲ４の少なくとも１つは、互いに独立して上で定義されるアルコキシ置換基から選択される化合物も好ましい。
【００１５】
式（１）の化合物において、基Ｒ３およびＲ４の少なくとも１つは、互いに独立して上で定義されるアリール置換基から選択される化合物も好ましい。
【００１６】
式（１）の化合物において、基Ｒ３およびＲ４の少なくとも１つは、互いに独立して上で定義されるアリールオキシ置換基から選択される化合物も好ましい。
【００１７】
式（１）の化合物において、基Ｒ３およびＲ４の少なくとも１つは、互いに独立して上で定義されるアラルキル置換基から選択される化合物も好ましい。
【００１８】
非常に特に好ましくは、芳香族ホルマールは一般式（２）
【化２】
2007503488.tif 000003
によって記載され、
Ｒ３、Ｒ４、ｍおよびｎは前述の意味を有し、これらは異性体混合物であることも可能である。
【００１９】
さらに、式（１）および（２）の化合物において、Ｒ３およびＲ４が同じ意味を有する化合物は、非常に特に好ましい。
【００２０】
さらに、本発明は式（１）および（２）のホルマールの調製方法に関し、式
【化３】
2007503488.tif 000004
の単官能性フェノール（ここで、Ｒ３およびｎは前述の意味を有する）を、
塩化メチレンまたはα，α−ジクロロトルエンと、好適な高沸点溶媒、たとえば、Ｎ−メチルピロリドン（ＮＭＰ）、ジメチルホルムアミド（ＤＭＦ）、Ｎ−メチルカプロラクタム（ＮＭＣ）、クロロベンゼン、ジクロロベンゼンまたはテトラヒドロフラン（ＴＨＦ）との均一溶液において、塩基、好ましくは水酸化物ナトリウム（ＮａＯＨ）または水酸化カリウム（ＫＯＨ）および非常に特にＮａＯＨの存在中で、好ましくは３０〜８０℃、特に好ましくは５０〜８０℃および非常に特に好ましくは６０〜８０℃の温度で反応させることを特徴とする。好ましい高沸点溶媒は、ＮＭＰ、ＤＭＦおよびＮＭＣ、特に好ましくはＮＭＰおよびＮＭＣ、非常に特に好ましくはＮＭＰである。
【００２１】
式（３）のフェノールは周知であり、文献から周知の方法、たとえば、フリーデル−クラフツ（Ｆｒｉｅｄｅｌ−Ｃｒａｆｔｓ）アルキル化（オルガニクン（Ｏｒｇａｎｉｋｕｍ）、オルガニッシュ−ケミッシェス・グルンドプラクティクン（Ｏｒｇａｎｉｓｃｈ−Ｃｈｅｍｉｓｃｈｅｓ  Ｇｒｕｎｄｐｒａｋｔｉｋｕｍ），第２０版の修正再版、ウィリー（Ｗｉｌｅｙ）−ＶＣＨ、バインハイム、ｐ．３５５、１９９９）によって調製され得る。または、非常に多くのフェノールが市販入手可能である（製造業者例；アルドリッチ（Ａｌｄｒｉｃｈ）、フルカ（Ｆｌｕｋａ）、アクロス（Ａｃｒｏｓ）等）。式（３）のフェノールは異性体混合物として単独で使用されても、混合物で使用されても良い。
【００２２】
本発明によるポリマー混合物は、一般的に、芳香族ホルマールを、１０〜６０，０００ｐｐｍ、好ましくは１０〜５０，０００ｐｐｍ、特に好ましくは２０〜４０，０００ｐｐｍ、非常に特に好ましくは５０〜３０，０００ｐｐｍの含有量で包含する。
【００２３】
好ましい、特に好ましいまたは非常に特に好ましいと述べたパラメータ、化合物、定義および説明を用いて行う実施の形態が、好ましい、特に好ましいまたは非常に特に好ましい。
【００２４】
しかし、一般的に記載中に述べたまたは好ましい範囲中に述べた定義、パラメータ、化合物および説明は、所望のように互いに組み合わせてもよく、すなわち、特定の範囲と好ましい範囲間で組み合わせてもよい。
【００２５】
さらに、本発明は、光データ媒体、たとえば、コンパクトディスク、ビデオディスク、デジタルバーサタイルディスクおよびさらには１回または数回の書き込み消去可能な光データ媒体の製造のためのこのような成形組成物の使用、およびポリマー混合物から製造されうる光データ媒体自身を提供するものである。
【００２６】
もちろん、ポリマー混合物は別の典型的なポリカーボネート用途のために、たとえば、比較的高分子量のポリカーボネートを用いる用途で、使用されてもよい。この用途は、たとえば、食品および飲料用パッケージ、光学レンズおよびプリズム、イルミネーション目的のレンズ、自動車のヘッドランプレンズ、建物および自動車用窓ガラスおよび別のタイプ、たとえば、植物園、いわゆる二十壁シートまたは中空シートの窓ガラスのように、透明でも不透明でもよい。用途の別の例は、異形材、フィルム、全てのタイプの収納材、たとえば、医療装置および家庭用品用、たとえば、ジュース圧搾機、コーヒーメーカーおよびミキサー；事務機器用、たとえば、コンピュータ、モニター、プリンタおよび複写機；シート、パイプ、電気設備導管、窓、ドアおよび建設部門用異形材、家具調度品および外装用途用；および電気技術分野における、たとえば、スイッチおよびプラグ用である。本発明による成形物品はさらに、家具調度品およびトラック、船、飛行機、バスおよび他の自動車の部品用および自動車本体パーツ用に使用されてもよい。
【００２７】
本発明の内容において熱可塑性成形組成物は、主として芳香族ポリカーボネートを含有する。ポリカーボネートは、ホモポリカーボネートとコポリカーボネートの両方を意味するものと理解され；ポリカーボネートは線形でも周知の方法で分岐されても良い。これらは５，０００〜８０，０００、好ましくは１０，０００〜４０，０００の重量平均分子量を有し、重量平均分子量はゲル浸透クロマトグラフィーによって決定される。特に好ましくは分子量は、１５，０００〜３５，０００、特に１５，０００〜２２，０００である。
【００２８】
これらのポリカーボネートは、ジフェノール、炭酸誘導体、任意に鎖重合停止剤および任意に分岐剤から周知の方法で調製される。
【００２９】
ポリカーボネートの調製方法の詳細は、約４０年間の多くの特許明細書に記載されている。ここでは次の文献を単なる一例としてもよい：シュネル（Ｓｃｈｎｅｌｌ）「ポリカーボネートの化学と物理」、ポリマー・レビュー、第９巻、インターサイエンス・パブリッシャーズ（Ｉｎｔｅｒｓｃｉｅｎｃｅ  Ｐｕｂｌｉｓｈｅｒｓ）、ニューヨーク、ロンドン、シドニー、１９６４、Ｄ．フライタッグ（Ｆｒｅｉｔａｇ）、Ｕ．グリゴ（Ｇｒｉｇｏ）、Ｐ．Ｒ．ミュラー（Ｍｕｅｌｌｅｒ）、Ｈ．ノウベルチン（Ｎｏｕｖｅｒｔｎｅ）、ベイヤー（ＢＡＹＥＲ）ＡＧ、ポリマー科学とエンジニアリングのエンサイクロペディアにおける「ポリカーボネート」、第１１巻、第２版、１９８８、６４８〜７１８頁および最後に、Ｄｒｅｓ．Ｕ．グリゴ、Ｋ．キルクナー（Ｋｉｒｃｈｎｅｒ）およびＰ．Ｒ．ミュラー、ベッカー／ブラウム（Ｂｅｃｋｅｒ／Ｂｒａｕｍ）、クンストストッフ−ハンドブッフ（Ｋｕｎｓｔｓｔｏｆｆ−Ｈａｎｄｂｕｃｈ）における「ポリカーボネート」、第３／１巻、ポリカーボネート、ポリアセタール、ポリエステル、セルロースエステル、カール・ハンサー・ベラグ・ムニッヒ（Ｃａｒｌ  Ｈａｎｓｅｒ  Ｖｅｒｌａｇ  Ｍｕｎｉｃｈ）、ビエンナ１９９２、１１７〜２９９頁。
【００３０】
ポリカーボネートの調製に好適なジフェノールは、たとえば、ヒドロキノン、レゾルシノール、ジヒドロキシジフェニール、ビス−（ヒドロキシフェニル）−アルカン、ビス−（ヒドロキシフェニル）−シクロアルカン、ビス−（ヒドロキシフェニル）スルフィド、ビス−（ヒドロキシフェニル）エーテル、ビス−（ヒドロキシフェニル）ケトン、ビス（ヒドロキシフェニル）スルホン、ビス−（ヒドロキシフェニル）−スルホキシド、α，α’−ビス−（ヒドロキシフェニル）−ジイソプロピルベンゼン、およびその核−アルキル化および核−ハロゲン化化合物である。
【００３１】
好ましいジフェノールは、４，４’−ジヒドロキシジフェニール、２，２−ビス−（４−ヒドロキシフェニル）−プロパン、２，４−ビス−（４−ヒドロキシフェニル）−２−メチルブタン、１，１−ビス（４−ヒドロキシフェニル）−ｐ−ジイソプロピルベンゼン、２，２−ビス（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）スルホン、２，４−ビス−（３，５−ジメチル−４−ヒドロキシフェニル）−２−メチルブタン、１，４−ビス[２−（４−ヒドロキシフェニル）−２−プロピル]ベンゼン、２，２−ビス−（３，５−ジクロロ−４−ヒドロキシフェニル）−プロパンおよび２，２−ビス−（３，５−ジブロモ−４−ヒドロキシフェニル）−プロパン、１，１−ビス−（４−ヒドロキシフェニル）−３，３，５−トリメチルシクロヘキサンおよび１，３−ビス[２−（４−ヒドロキシフェニル）−２−プロピル]ベンゼンである。
【００３２】
特に好ましいジフェノールは、２，２−ビス−（４−ヒドロキシフェニル）−プロパン（ＢＰＡ）、２，２−ビス−（３，５−ジメチル−４−ヒドロキシフェニル）−プロパン、２，２−ビス−（３，５−ジクロロ−４−ヒドロキシフェニル）−プロパン、２，２−ビス−（３，５−ジブロモ−４−ヒドロキシフェニル）−プロパン、１，３−ビス[２−（４−ヒドロキシフェニル）−２−プロピル]ベンゼン（ＢＰＭ）、１，１−ビス−（４−ヒドロキシフェニル）−シクロヘキサンおよび１，１−ビス−（４−ヒドロキシフェニル）−３，３，５−トリメチルシクロヘキサン（ＴＭＣ）である。
【００３３】
これらおよびさらに好適なジフェノールは、たとえば、ＵＳ３，０２８，６３５号公報、２，９９９，８３５号公報、３，１４８，１７２号公報、２，９９１，２７３号公報、３，２７１，３６７号公報、４，９８２，０１４号公報および２，９９９，８４６号公報、ＤＥ−Ａ１，５７０，７０３号公報、２，０６３，０５０号公報、２，０３６，０５２号公報、２，２１１，９５６号公報および３，８３２，３９６号公報、フランス特許明細書１，５６１，５１８号公報、論文「Ｈ．シュネル、ポリカーボネートの化学と物理、インターサイエンス・パブリッシャーズ、ニューヨーク１９６４」および特開６２０３９／１９８６号公報、６２０４０／１９８６号公報および１０５５５０／１９８６号公報に記載されている。
【００３４】
ホモポリカーボネートの場合には、１つのジフェノールのみを用い、コポリカーボネートの場合には、いくつかのジフェノールを用いる。
【００３５】
好ましくはＢＰＡのホモポリマー、ＢＰＡとＴＭＣとのコポリマーまたは５〜６０重量％のＴＭＣを有するコポリマーからなる群から選択されるＢＰＡおよび／またはトリメチルシクロヘキシル−ビスフェノール（ＴＭＣ）からのジオールユニットを有する少なくとも１つのポリカーボネートを含む成形組成物が、好ましくは使用される。
【００３６】
好適な炭酸誘導体は、たとえば、ホスゲンまたはジフェニルカーボネートである。
【００３７】
好適な鎖重合停止剤はモノフェノールとモノカルボン酸の両方である。好適なモノフェノールは、フェノール自身、アルキルフェノール、たとえば、クレゾール、ｐ−ｔｅｒｔ−ブチルフェノール、ｐ−ｎ−オクチルフェノール、ｐ−イソ−オクチルフェノール、ｐ−ｎ−ノニルフェノールおよびｐ−イソ−ノニルフェノールおよびｐ−クミルフェノール、ハロゲノフェノール、たとえば、ｐ−クロロフェノール、２，４−ジクロロフェノール、ｐ−ブロモフェノール、アミルフェノールおよび２，４，６−トリブロモフェノールおよびその混合物である。
【００３８】
好ましい鎖重合停止剤は式（Ｉ）のフェノールであり、
【化４】
2007503488.tif 000005
ここで、Ｒは水素、ｔｅｒｔ−ブチルまたは分岐または非分岐Ｃ８−および／またはＣ９−アルキル基である。しかし、好ましくは、ｐ−クミルフェノールを使用することもできる。エステル交換の場合には、鎖重合停止剤は使用されるジアリールカーボネートから生じる。
【００３９】
相境界法で使用される鎖重合停止剤の量は、好ましくは使用される特定のジフェノールのモルに基づいて、０．１ｍｏｌ％〜５ｍｏｌ％である。鎖重合停止剤の添加は、ホスゲン化前、ホスゲン化時またはホスゲン化後に行ってもよい。
【００４０】
好適な分岐剤は、３官能性または３以上の官能性の化合物であり、これらはポリカーボネート化学、特に３個または３個以上のフェノール性ＯＨ基を有するポリカーボネート化学では周知である。
【００４１】
好適な分岐剤は、たとえば、フロログルシノール、４，６−ジメチル−２，４，６−トリ−（４−ヒドロキシフェニル）−ヘプト−２−エン、４，６−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス−[４，４−ビス−（４−ヒドロキシフェニル）−シクロヘキシル]−プロパン、２，４−ビス−（４−ヒドロキシフェニル−イソプロピル）−フェノール、２，６−ビス−（２−ヒドロキシ−５’−メチル−ベンジル）−４−メチルフェノール、２−（４−ヒドロキシフェニル）−２−（２，４−ジヒドロキシフェニル）−プロパン、ヘキサ−（４−（４−ヒドロキシフェニル−イソプロピル）−フェニル）−オルトテレフタル酸エステル、テトラ−（４−ヒドロキシフェニル）−メタン、テトラ−（４−（４−ヒドロキシフェニル−イソプロピル）−フェノキシ）−メタンおよび１，４−ビス−（４’，４”−ジヒドロキシトリフェニル）−メチル）−ベンゼン、さらには２，４−ジヒドロキシ安息香酸、トリメシン酸、塩化シアヌル酸およびいくつかの使用では、さらに好ましくは３，３−ビス−（３−メチル−４−ヒドロキシフェニル）−２−オキソ−２，３−ジヒドロインドールである。
【００４２】
任意に使用される分岐剤の量は、使用される特定のジフェノールのモルに基づいて、０．０１ｍｏｌ％〜２ｍｏｌ％である。
【００４３】
相境界法では、分岐剤を、最初に、水性アルカリ相において、ジフェノールおよび鎖重合停止剤とともに反応容器に導入することもでき、有機溶媒における溶液として添加することもできる。エステル交換法の場合には、分岐剤はジフェノールとともに使用されうる。
【００４４】
熱可塑性ポリカーボネートの調製におけるこれら全ての分量は当業者に周知である。
【００４５】
さらに、本発明による熱可塑性ポリマー混合物は、周知の量でポリカーボネート用の常套の添加剤、たとえば、単に例であるが好ましくは、ＵＶ放射線に対する安定剤、防炎剤、染料、充填剤、発泡剤、光沢剤および帯電防止剤を含有することができる。好ましくは、材料の透明性に悪影響を与えない成分が光学的用途のために取り入れられる。
【００４６】
これらの物質は多くの刊行物、たとえば、プラスチック用添加剤ハンドブック、ジョン・マーフィー（Ｊｏｈｎ  Ｍｕｒｐｈｙ）、１９９９に見られ、市販入手可能である。
【００４７】
１．  好適な酸化防止剤は、たとえば次のものである：
１．１．  アルキル化モノフェノール、たとえば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシルー４−メチルフェノール、２，４，６−トリシクロヘキシルフェノール、２，６−ｔｅｒｔ−ブチル−４−メトキシメチルフェノール、線形または側鎖で分岐したノニルフェノール、たとえば、２，６−ジノニル−４−メチルフェノール、２，４−ジメチル−６−(１’−メチルウンデク−１’−イル)フェノール、２，４−ジメチル−６−（１’−メチルヘプタデク−１’−イル）フェノールおよび２，４−ジメチル−６−（１’−メチルトリデク−１’−イル）フェノール。
【００４８】
１．２．  アルキルチオメチルフェノール、たとえば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノールおよび２，６−ジドデシルチオメチル−４−ノニルフェノール。
【００４９】
１．３．  ヒドロキノンおよびアルキル化ヒドロキノン、たとえば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレートおよびビス（３，５−ジ−ｔｅｒｔ−ブチル−４−ヒドロキシフェニル）アジペート。
【００５０】
１．４．  トコフェロール、たとえば、α−トコフェロール、β−トコフェロール、γ−トコフェロール、σ−トコフェロールおよびその混合物（ビタミンＥ）。
【００５１】
１．５．  ヒドロキシル化チオジフェニルエーテル、たとえば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）および４，４’−ビス（２，６−ジメチル−４−ヒドロキシフェニル）ジスルフィド。
【００５２】
１．６．  アルキリデンビスフェノール、たとえば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス[４−メチル−（６−α−メチルシクロヘキシル）フェノール]、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス[６−（α−メチルベンジル）−４−ノニルフェノール]、２，２’−メチレンビス[６−（α，α−ジメチルベンジル）−４−ノニルフェノール]、４，４’−メチレンビス（２，６−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス[３，３−ビス（３’−ｔｅｒｔ−ブチル−４’−ヒドロキシフェニル）ブチレート]、ビス（３−ｔｅｒｔ−ブチル−４−ヒドロキシ−５メチルフェニル）ジシクロペンタジエン、ビス[２−（３’−ｔｅｒｔ−ブチル−２’−ヒドロキシ−５’−メチルベンジル）−６−ｔｅｒｔ−ブチル−４−メチルフェニル]テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン２，２−ビス（５−ｔｅｒｔ−ブチル−４−ヒドロキシ−２−メチルフェニル）−４−ｎ−ドデシルメルカプトブタンおよび１，１，５，５−テトラ−（５−ｔｅｒｔ−ブチル−４−ヒドロキシ−２−メチルフェニル）ペンタン。
【００５３】
１．７．  Ｏ−、Ｎ−およびＳ−ベンジル化合物、たとえば、３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリデシル４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィドおよびイソオクチル３，５−ジ−ｔｅｒｔ−ブチル−４−ヒドロキシベンジルメルカプトアセテート。
【００５４】
１．８．  ヒドロキシベンジル化マロネート、たとえば、ジオクタデシル２，２−ビス（３，５−ジ−ｔｅｒｔ−ブチル−２−ヒドロキシベンジル）マロネート、ジオクタデシル２−（３−ｔｅｒｔ−ブチル−４−ヒドロキシ−５−メチルベンジル）マロネート、ジドデシルメルカプトエチル２，２−ビス（３，５−ジ−ｔｅｒｔ−ブチル−４−ヒドロキシベンジル）マロネートおよびビス[４−（１，１，３，３−テトラメチルブチル）フェニル]２，２−ビス（３，５−ジ−ｔｅｒｔ−ブチル−４−ヒドロキシベンジル）マロネート。
【００５５】
１．９．  芳香族ヒドロキシベンジル化合物、たとえば、１，３，５−トリス−（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼンおよび２，４，６−トリス（３，５−ジ−ｔｅｒｔ−ブチル−４−ヒドロキシベンジル）−フェノール。
【００５６】
１．１０．  トリアジン化合物、たとえば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシ−フェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジンおよび、１，３，５−トリス（３，５−ジシクロヘキシル−４−ヒドロキシベンジル）イソシアヌレート。
【００５７】
１．１１．  アシルアミノフェノール、たとえば、４−ヒドロキシラウルアニリド、４−ヒドロキシステアルアニリドおよびオクチルＮ−（３，５−ジ−ｔｅｒｔ−ブチル−４−ヒドロキシフェニル）カルバメート。
【００５８】
１．１２．  β−（３，５−ジ−ｔｅｒｔ−ブチル−４−ヒドロキシフェニル）プロピオン酸と、１価−または多価アルコールとのエステル、たとえば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[２．２．２]オクタンとのエステル；オクタデカノールとのエステル（ＩＲＧＡＮＯＸ  １０７６、チバ・スペック．（Ｃｉｂａ  Ｓｐｅｃ．）から）は、ここでは非常に特に好適であり好ましい。
【００５９】
１．１３．  β−（５−ｔｅｒｔ−ブチル−４−ヒドロキシ−３−メチルフェニル）プロピオン酸と、１価−または多価アルコールとのエステル、たとえば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[２．２．２]オクタンとのエステル。
【００６０】
１．１４．  β−（３，５−ジシクロヘキシル−４−ヒドロキシフェニル）プロピオン酸と、１価−または多価アルコールとのエステル、たとえば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[２．２．２]オクタンとのエステル。
【００６１】
１．１５．  ３，５−ジ−ｔｅｒｔ−ブチル−４−ヒドロキシフェニル酢酸と、１価−または多価アルコールとのエステル、たとえば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ[２．２．２]オクタンとのエステル。
【００６２】
１．１６．  β−（３，５−ジ−ｔｅｒｔ−ブチル−４−ヒドロキシフェニル）プロピオン酸のアミド、たとえば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジドおよびＮ，Ｎ’−ビス[２−（３―[３，５−ジ−ｔｅｒｔ−ブチル−４−ヒドロキシフェニル]プロピオニルオキシ）エチル]オキサミド（ナウガード（Ｎａｕｇａｒｄ）ＸＬ−１、ユニロイヤル（Ｕｎｉｒｏｙａｌ）から）。
【００６３】
１．１７．  アスコルビン酸（ビタミンＣ）
【００６４】
１．１８．  アミン系酸化防止剤、たとえば、Ｎ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ、Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、たとえば、ｐ，ｐ’−ジ−ｔｅｒｔ−オクチル−ジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス[（２−メチルフェニル）アミノ]エタン、１，２−ビス（フェニルアミノ）プロパン、（ｏ−トリル）ビグアニド、ビス[４−（１’，３’−ジメチルブチル）フェニル]アミン、ｔｅｒｔ−オクチル化Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチルフェノチアジンの混合物、モノ−およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチルピペリド−４−イルヘキサメチレンジアミン、ビス（２，２，６，６−テトラメチルピペリド−４−イル）セバケート、２，２，６，６−テトラメチルピペリジン−４−オンおよび２，２，６，６−テトラメチルピペリジン−４−オール。これらの個々の化合物またはその混合物を用いることができる。
【００６５】
１．１９．  好適なチオ協力剤は、たとえば、ジラウリルチオジプロピオネートおよび／またはジステアリルチオジプロピオネートである。
【００６６】
２．  ＵＶ吸収剤および光安定剤は、本発明による組成物中に、組成物の重量に基づいて、０．１〜１５重量％、好ましくは３〜８重量％の量で使用されうる。好適なＵＶ吸収剤および光安定剤は、たとえば、次のものである：
【００６７】
２．１．  ２−（２’−ヒドロキシフェニル）ベンゾチアゾール、たとえば、２−（２’−ヒドロキシ−５’−メチルフェニル）ベンゾチアゾール、２−（３’，５’−ジ−ｔｅｒｔ−ブチル−２’−ヒドロキシフェニル）ベンゾチアゾール、２−（５’−ｔｅｒｔ−ブチル−２’−ヒドロキシフェニルベンゾチアゾール、２−（２’−ヒドロキシ−５’−（１，１，３，３−テトラメチルブチル）フェニル）ベンゾチアゾール、２−（３’，５’−ジ−ｔｅｒｔ−ブチル−２’−ヒドロキシフェニル）−５−クロロベンゾチアゾール、２−（３’−ｔｅｒｔ−ブチル−２’−ヒドロキシ−５’−メチルフェニル）−５−クロロベンゾチアゾール、２−（３’−ｓｅｃ−ブチル−５’−ｔｅｒｔ−ブチル−２’−ヒドロキシフェニル）ベンゾチアゾール、２−（２’−ヒドロキシ−４’−オクチルオキシフェニル）ベンゾチアゾール、２−（３’，５’−ジ−ｔｅｒｔ−アミル−２’−ヒドロキシフェニル）ベンゾチアゾール、２−（３’，５’−ビス（α，α−ジメチルベンジル）−２’−ヒドロキシフェニル）ベンゾチアゾール、２−（３’−ｔｅｒｔ−ブチル−２’−ヒドロキシ−５’−（２−オクチルオキシカルボニル−エチル）フェニル）−５−クロロベンゾチアゾール、２−（３’−ｔｅｒｔ−ブチル−５’−[２−（２−エチルヘキシルオキシ）カルボニル−エチル]−２’−ヒドロキシフェニル）−５−クロロベンゾチアゾール、２−（３’−ｔｅｒｔ−ブチル−２’−ヒドロキシ−５’−（２−メトキシカルボニルエチル）フェニル）−５−クロロベンゾチアゾール、２−（３’−ｔｅｒｔ−ブチル−２’−ヒドロキシ−５’−（２−メトキシカルボニルエチル）フェニル）ベンゾチアゾール、２−（３’−ｔｅｒｔ−ブチル−２’−ヒドロキシ−５’−（２−オクチルオキシカルボニルエチル）フェニル）ベンゾチアゾール、２−（３’−ｔｅｒｔ−ブチル−５’−[２−（２−エチルヘキシルオキシカルボニルエチル）−２’−ヒドロキシフェニル]ベンゾチアゾール、２−（３’−ドデシル−２’−ヒドロキシ−５’−メチルフェニル）ベンゾチアゾール、２−（３’−ｔｅｒｔ−ブチル−２’−ヒドロキシ−５’−（２−イソオクチルオキシカルボニルエチル）フェニル）ベンゾチアゾール、２，２’−メチレンビス[４−（１，１，３，３−テトラメチルブチル）−６−ベンゾチアゾール−２−イルフェノール]；２−[３’−ｔｅｒｔ−ブチル−５’−（２−メトキシカルボニルエチル）−２’−ヒドロキシフェニル]−２Ｈ−ベンゾチアゾールとポリエチレングリコール３００とのエステル交換生成物；[Ｒ−ＣＨ２ＣＨ２−ＣＯＯ−ＣＨ２ＣＨ２]２、ここで、Ｒ＝３’−ｔｅｒｔ−ブチル−４−ヒドロキシ−５’−２Ｈ−ベンゾチアゾール−２−イルフェニル、２−[２’−ヒドロキシ−３’−（α，α−ジメチルベンジル）−５’−（１，１，３，３−テトラメチルブチル）フェニル]ベンゾチアゾールおよび２−[２’−ヒドロキシ−３’−（１，１，３，３−テトラメチルブチル）−５’−（α，α−ジメチルベンジル）フェニル]ベンゾチアゾール。
【００６８】
２．２．  ２−ヒドロキシベンゾフェノン、たとえば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００６９】
２．３．  置換および非置換安息香酸のエステル、たとえば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイン）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエートおよび２−メチル−４，６−ジ−ｔｅｒｔ−ブチルフェニル３，５−ジ−ｔｅｒｔ−ブチル−４−ヒドロキシベンゾエート。
【００７０】
２．４．  アクリレート、たとえば、エチルα−シアノ−β，β−ジフェニルアクリレート、イソオクチルα−シアノ−β，β−ジフェニルアクリレート、メチルα−カルボメトキシシンナマート、メチルα−シアノ−β−メチル−ｐ−メトキシシンナマート、ブチルα−シアノ−β−メチル−ｐ−メトキシシンナマート、メチルα−カルボメトキシ−ｐ−メトキシシンナマートおよびＮ−（β−カルボメトキシ−β−シアノビニル）−２−メチルインドリン。
【００７１】
２．５．  ニッケル化合物、たとえば、２，２’−チオビス[４−（１，１，３，３−テトラメチルブチル）フェノール]のニッケル錯体、たとえば、追加の配位子（たとえば、ｎ−ブチルアミン、トリエタノールアミンまたはＮ−シクロヘキシルジエタノールアミン）を伴ったまたは伴わない１：１または１：２錯体、ニッケルジブチルジチオカルバメート、モノアルキルエステルの（たとえば、メチルまたはエチルエステルの）ニッケル塩、４−ヒドロキシ３，５−ジ−ｔｅｒｔ−ブチルベンジルホスホン酸のニッケル塩、ケトキシムの（たとえば、２−ヒドロキシ−４−メチルフェニルウンデシルケトキシムの）ニッケル錯体、および追加の配位子を伴ったまたは伴わない１−フェニル−４−ラウロイル−５−ヒドロキシピラゾールのニッケル錯体。
【００７２】
２．６．立体障害アミン、たとえば、ビス（２，２，６，６−テトラメチル−４−ピペリジル）セバケート、ビス（２，２，６，６−テトラメチル−４−ピペリジル）サクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル），ｎ−ブチル３，５−ジ−ｔｅｒｔ−ブチル−４−ヒドロキシベンジル−マロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−ｔｅｒｔ−オクチルアミノ２，６−ジクロロ−１，３，５−トリアジンの線形または環状縮合物、トリス（２，２，６，６−テトラメチル−４−ピペリジル）ニトリロトリアセテート、テトラキス（２，２，６，６−テトラメチル−４−ピペリジル）１，２，３，４−ブタンテトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ[４，５]デカン−２，４−ジオン、ビス（１−オクチルオキシ−２，２，６，６−テトラメチルピペリジル）セバケート、ビス（１−オクチルオキシ−２，２，６，６−テトラメチルピペリジル）サクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの線形または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ[４，５]デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジンさらには４−ブチルアミノ−２，２，��，６−テトラメチルピペリジンとの縮合生成物（ＣＡＳ  ｒｅｇ．ｎｏ．［１３６５０４−９６−６］）；Ｎ−（２，２，６，６−テトラメチル−４−ピペリジル）−ｎ−ドデシル−サクシンイミド、Ｎ−（１，２，２，６，６−ペンタメチル−４−ピペリジル）−ｎ−ドデシル−サクシンイミド、２−ウンデシル−７，７，９，９−テトラメチル−１−オキサ−３，８−ジアザ−４−オキソスピロ[４，５]デカン、７，７，９，９−テトラメチル−２−シクロウンデシル−１−オキサ−３，８−ジアザ−４−オキソスピロ[４，５]デカンとエピクロロヒドリンの反応生成物、１，１−ビス（１，２，２，６，６−ペンタメチル−４−ピペリジルオキシカルボニル）−２−（４−メトキシフェニル）エタン、Ｎ，Ｎ’−ビス（ホルミル）−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ[メチルプロピル−３−オキシ−４−（２，２，６，６−テトラメチル−４−ピペリジル）シロキサンおよびマレイン酸無水物−α−オレフィンコポリマーと２，２，６，６−テトラメチル−４−アミノピペリジンまたは１，２，２，６，６−ペンタメチル−４−アミノピペリジンとの反応生成物。
【００７３】
２．７．  オキサミド、たとえば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびこれと２−エトキシ−２’−エチル−５，４’−ジ−ｔｅｒｔ−ブトキサニリドとの混合物、ｏ−およびｐ−メトキシ−２置換オキサニリドの混合物およびｏ−およびｐ−エトキシ−２置換オキサニリドの混合物。
【００７４】
２．８．  ２−（２−ヒドロキシフェニル）１，３，５−トリアジン、たとえば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（２，４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−[２−ヒドロキシ−４−（２−ヒドロキシ−３−ブチルオキシプロポキシ）フェニル]−４，６−ビス（２，４−ジメチル）−１，３，５−トリアジン、２−[２−ヒドロキシ−４−（２−ヒドロキシ−３−オクチルオキシプロピルオキシ）フェニル]−４，６−ビス（２，４−ジメチル）−１，３，５−トリアジン、２−[４−（ドデシルオキシ／トリデシルオキシ−２−ヒドロキシプロポキシ）−２−ヒドロキシフェニル]−４，６−ビス（２，４−ジメチルフェニル）−１，３，５−トリアジン、２−[２−ヒドロキシ−４−（２−ヒドロキシ−３−ドデシルオキシプロポキシ）フェニル]−４，６−ビス（２，４−ジメチルフェニル）−１，３，５−トリアジン、２−（２−ヒドロキシ−４−ヘキシルオキシ）フェニル）−４，６−ジフェニル−１，３，５−トリアジン、２−（２−ヒドロキシ−４−メトキシ）フェニル）−４，６−ジフェニル−１，３，５−トリアジン、２，４，６−トリス[２−ヒドロキシ−４−（３−ブトキシ−２−ヒドロキシプロポキシ）フェニル]−１，３，５−トリアジン、２−（２−ヒドロキシフェニル）−４−メトキシフェニル）−６−フェニル−１，３，５−トリアジンおよび２−{２−ヒドロキシ−４−[３−（２−エチルヘキシル−１−オキシ）−２−ヒドロキシプロピルオキシ]フェニル}−４，６−ビス（２，４−ジメチルフェニル）−１，３，５−トリアジン。
【００７５】
これらの個々の化合物またはその混合物を用いることができる。
【００７６】
３．  好適な金属不活性化剤は、たとえば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジドおよびＮ，Ｎ’−ビス（サリチロイル）チオプロピオニルジヒドラジドである。
【００７７】
これらの個々の化合物またはその混合物を用いることができる。
【００７８】
４．  好適な過酸化物捕獲剤は、たとえば、β−チオジプロピオン酸のエステル、たとえば、ラウリル、ステアリル、ミリスチルまたはトリデシルエステルメルカプトベンズイミダゾールまたは２−メルカプトベンズイミダゾールの亜鉛塩、亜鉛ジブチルジチオカルバメート、ジオクタデシルジスルフィドおよびペンタエリスリトールテトラキス（ドデシルメルカプト）プロピオネートである。これらの個々の化合物またはその混合物を用いることができる。
【００７９】
５．  好適な塩基性共安定剤は、たとえば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土金属塩、たとえば、カルシウムステアレート、亜鉛ステアレート、マグネシウムベヘネート、マグネシウムステアレート、ナトリウムリシノレエートおよびカリウムパルミテート、アンチモンピロカテコレートまたは亜鉛ピロカテコレートである。これらの個々の化合物またはその混合物を用いることができる。
【００８０】
６．  好適な核化剤は、たとえば、無機物質、たとえば、タルク、金属酸化物、たとえば、二酸化チタンまたは酸化マグネシウム、好ましくはアルカリ土金属のリン酸塩、炭酸塩または硫酸塩；有機化合物、たとえば、モノ−またはポリカルボン酸およびその塩、たとえば、４−ｔｅｒｔ−ブチル安息香酸、アジピン酸、ジフェニル酢酸、ナトリウムサクシネートまたはナトリウムベンゾエート；およびポリマー状化合物、たとえば、イオン性コポリマー（イオノマー）である。１，３：２，４−ビス（３’，４’−ジメチルベンジリデン）ソルビトール、１，３：２，４−ビス（パラメチルジベンジリデン）ソルビトールおよび１，３：２，４−ジ（ベンジリデン）ソルビトールが特に好ましい。これらの個々の化合物またはその混合物を用いることができる。
【００８１】
７．  好適な充填剤および増強剤は、たとえば、炭酸カルシウム、ケイ酸塩、ガラスファイバ、ガラスバルーン、アスベスト、タルク、カオリン、雲母、硫酸バリウム、金属酸化物および水酸化物、カーボンブラック、グラファイト、珪灰石、木粉および他の天然製品の粉末またはファイバおよび合成ファイバである。これらの個々の化合物またはその混合物を用いることができる。
【００８２】
８．  他の好適な添加剤は、たとえば、可塑剤、潤滑剤、乳化剤、顔料、粘度改良剤、触媒、流動剤、光沢剤、防炎剤、帯電防止剤および膨張剤である。
【００８３】
９．  好適なベンゾフラノンおよびインドリノンは、たとえば、ＵＳ４，３２５，８６３号公報；ＵＳ４，３３８，２４４号公報；ＵＳ５，１７５，３１２号公報；ＵＳ５，２１６，０５２号公報；ＵＳ５，２５２，６４３号公報；ＤＥ−Ａ−４３１６６１１号公報；ＤＥ−Ａ−４３１６６２２号公報；ＤＥ−Ａ−４３１６８７６号公報；ＥＰ−Ａ−０５８９８３９号公報またはＥＰ−Ａ−０５９１１０２号公報に開示されるもの、または３−[４−（２−アセトキシエトキシ）フェニル]−５，７−ジ−ｔｅｒｔ−ブチル−ベンゾフラン−２−オン、５，７−ジ−ｔｅｒｔ−ブチル−３−[４−（２−ステアロイルオキシエトキシ）フェニル]ベンゾフラン−２−オン、３，３’−ビス[５，７−ジ−ｔｅｒｔ−ブチル−３−（４−[２−ヒドロキシエトキシ]フェニル）ベンゾフラン−２−オン]、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オンおよび３−（２，３−ジメチルフェニル）−５，７−ジ−ｔｅｒｔ−ブチルベンゾフラン−２−オン；およびラクトン酸化防止剤、たとえば、
【化５】
2007503488.tif 000006
である。これらの化合物は、たとえば、酸化防止剤として機能する。これらの個々の化合物またはその混合物を用いることができる。
【００８４】
１０．  好適な蛍光性可塑剤は、「プラスチック添加剤ハンドブック」Ｒ．ガクター（Ｇａｅｃｈｔｅｒ）およびＨ．ミュラー、ハンサー・ベラグ、第３版、１９９０、７７５〜７８９頁に挙げられたものである。
【００８５】
１１．  好適な防炎剤添加剤は、ホスフェートエステル、すなわち、トリフェニルホスフェート、レゾルシノール−二りん酸エステル、臭素含有化合物、たとえば、臭化リン酸エステル、臭化オリゴカーボネートおよびポリカーボネート、および塩、たとえば、Ｃ４Ｆ９ＳＯ３−Ｎａ＋である。
【００８６】
１２．  好適な衝撃改良剤は、スチレン−アクリロニトリルまたはメチルメタクリレートをグラフトしたブタジエンゴム、マレイン酸無水物をグラフトしたエチレン−プロピレンゴム、メチルメタクリレートまたはスチレン−アクリロニトリルをグラフトしたエチルおよびブチルアクリレートゴム、メチルメタクリレートまたはスチレン−アクリロニトリルをグラフトした相互貫入シロキサンおよびアクリレートネットワークである。
【００８７】
１３．  好適なポリマーは、ＳＡＮ、ＡＢＳ、ＰＭＭＡ、ＰＴＦＥ、ＰＳＵ、ＰＰＳ、ポリオレフィン、たとえば、ポリエチレン、ポリプロピレンおよびエチレン−プロピレンゴム、エポキシ樹脂、ポリエステル、たとえば、ＰＢＴ、ＰＥＴ、ＰＣＴ、ＰＣＴＧおよびＰＥＴＧ、および他の界面過程で製造されるポリカーボネートである。
【００８８】
１４．  好適な帯電防止剤は、スルホン酸塩、たとえば、Ｃ１２Ｈ２５ＳＯ３−またはＣ８Ｆ１７ＳＯ３−のテトラエチルアンモニウム塩である。
【００８９】
１５．  好適な着色剤は、顔料および有機および無機染料である。
【００９０】
１６．  エポキシド基を含有する化合物、たとえば、３，４−エポキシシクロヘキシルメチル３，４−エポキシシクロヘキシルカルボキシレートおよびグリシジルメタクリレートとエポキシシランのコポリマー。
【００９１】
１７．  無水物基を含有する化合物、たとえば、マレイン酸無水物、コハク酸無水物、安息香酸無水物およびフタル酸無水物。
【００９２】
１８．  安定剤として好適なホスフィトおよびホスホニトは、たとえば、トリフェニルホスフィト、ジフェニルアルキルホスフィト、フェニルジアルキルホスフィト、トリス（ノニルフェニル）ホスフィト、トリラウリルホスフィト、トリオクタデシルホスフィト、ジステアリルペンタエリスリトールジホスフィト、トリス（２，４−ジ−ｔｅｒｔ−ブチルフェニル）ホスフィト、ジイソデシルペンタエリスリトールジホスフィト、ビス（２，４−ジ−ｔｅｒｔ−ブチルフェニル）ペンタエリスリトールジホスフィト、ビス（２，６−ジ−ｔｅｒｔ−ブチル−４−メチルフェニル）ペンタエリスリトールジホスフィト、ジイソデシルオキシペンタエリスリトールジホスフィト、ビス（２，４−ジ−ｔｅｒｔ−ブチル−６−メチルフェニル）ペンタエリスリトールジホスフィト、ビス（２，４，６−トリス（ｔｅｒｔ−ブチルフェニル）ペンタエリスリトールジホスフィト、トリスステアリルソルビトールトリホスフィト、テトラキス（２，４−ジ−ｔｅｒｔ−ブチルフェニル）４，４’−ビフェニレンジホスホニト、６−イソオクチルオキシ−２，４，８，１０−テトラ−ｔｅｒｔ−ブチル−１２Ｈ−ジベンズ[ｄ，ｇ]−１，３，２−ジオキサホスホシン、６−フルオロ−２，４，８，１０−テトラ−ｔｅｒｔ−ブチル−１２−メチル−ジベンズ[ｄ，ｇ]−１，３，２−ジオキサホスホシン、ビス（２，４−ジ−ｔｅｒｔ−ブチル−６−メチルフェニル）メチルホスフィト、ビス（２，４−ジ−ｔｅｒｔ−ブチル−６−メチルフェニル）エチルホスフィト、６−フルオロ−２，４，８，１０−テトラ−ｔｅｒｔ−ブチル−１２−メチルジベンズ[ｄ，ｇ]−１，３，２−ジオキサホスホシン、２，２’，２”−ニトリロ[トリエチルトリス（３，３’，５，５’−テトラ−ｔｅｒｔ−ブチル−１，１’−ビフェニル−２，２’−ジイル）−ホスフィト]、２−エチル−ヘキシル（３，３’，５，５’−テトラ−ｔｅｒｔ−ブチル−１，１’−ビフェニル−２，２’−ジイル）−ホスフィトおよび５−ブチル−５−エチル−２−（２，４，６−トリ−ｔｅｒｔ−ブチルフェノキシ）−１，３，２−ジオキサホスフィランである。これらの個々の化合物またはその混合物を用いることができる。
【００９３】
トリス（２，４−ジ−ｔｅｒｔ−ブチルフェニル）ホスフィト（イルガフォス（Ｉｒｇａｆｏｓ）１６８、チバ−ガイギー（Ｃｉｂａ−Ｇｅｉｇｙ））またはトリフェニルホスフィンが特に好ましい。
【００９４】
群１６および１７の化合物は溶融安定剤として機能する。これらは個別に使用されても、混合物で使用されてもよい。
【００９５】
１価または多価アルコールと長鎖カルボン酸とのエステル、たとえば、ロキシオール（Ｌｏｘｉｏｌ）Ｇ３２またはロキシオールＧ３３は、好ましくは離型剤として使用される。これらの離型剤は完全にエステル化されておらず、したがって、フリーのＯＨ基を含有するものであるが、これらも好ましい。１６〜２２個の炭素原子を有する飽和１塩基性脂肪酸と、グリセロール、トリメチロールプロパン、ペンタエリスリトールまたは同様の多価アルコールとの（部分）エステル、特に、グリセロールモノステアレート（ＧＭＳ）およびグリセロールモノパルミテートは特に好ましい。ペンタエリスリトールテトラステアレート（ＰＥＴＳ）はさらに好ましい。
【００９６】
グリセロールのこのような飽和単官能性脂肪酸エステルはそれ自身が使用され、または２以上の成分との混合物として使用される。グリセロールの飽和モノエステルは常套的に水素処理された動物油または植物油とグリセロールとのエステル交換を介して調製される。反応生成物はグリセロールエステル以外のエステルも含有しうるが、離型剤として使用される。たとえば、混合物は、少量またはより多量のジグリセリドおよびトリグリセリドを含有しうる。
【００９７】
ＣＤおよび他の光記憶媒体（ＤＶＤ等）の製造において、離型剤の最適量は、相応の離型作業によって決定される一方、他方では型へのデポジットの形成によって決定される。常套的に使用される離型剤の濃度は、５０〜１，０００ｐｐｍ、より効果的には１００〜５００ｐｐｍである。ポリカーボネートの別の用途では、濃度は１００〜１０，０００ｐｐｍ、好ましくは２，０００〜７，０００ｐｐｍである。
【００９８】
限定するわけではないが、芳香族基と脂肪族基の両方を１分子中に有する特定のホスフィトを、熱安定剤として使用する。これらは次の構造の化合物である：
【化６】
2007503488.tif 000007
ここで、ｎは、０〜５、好ましくは１〜３を表し、および非常に特に好ましくは３を表し、
Ｙは、各場合、互いに独立して、アルキルまたは任意に置換されたアリール、好ましくはＣ１〜Ｃ４−アルキル、特に好ましくはメチル、ｓｅｃ−ブチルおよびｔｅｒｔ−ブチルを表し、
ｍは１〜３、好ましくは３を表し、
Ｘは、各場合、互いに独立して、任意に置換されたメチレン基を表し、少なくとも１つのメチレン基は完全に置換されねばならず、互いの置換基は独立して、Ｃ１〜Ｃ２０―アルキルから成る群から選択され、または完全に置換されたメチレン基における２つの置換基は共同で、
【化７】
2007503488.tif 000008
を表し、ここで、Ｒ１はＣ１〜Ｃ１８―アルキル、Ｃ３〜Ｃ１２―シクロアルキル、Ｃ６〜Ｃ３０―アルカリルおよびアリール（これらの基は順に１〜４Ｏ−アルキレン−Ｏおよび／またはカルボン酸エステルＣＯＯ基によって置換されうる）；２〜１０個のヒドロキシル基を有するＣ２〜Ｃ１８−ポリヒドロキシアルキル；２〜１０個のフェノール性ＯＨ基を有するＣ２〜Ｃ１８―ポリフェニル基から成る群から選択される。
【００９９】
ここで、好ましい化合物は次の式のものであり、
【化８】
2007503488.tif 000009
ここで、Ｒ２はＣ１〜Ｃ６―アルキルを表し；
Ｒ３はメチルまたはエチルを表し、
Ｒ４はＣ１〜Ｃ１８―アルキル、Ｃ３〜Ｃ１２―シクロアルキル、Ｃ６〜Ｃ３０―アルカリルおよびアリール（これらの基は順に１〜４Ｏ−アルキレン−Ｏおよび／またはカルボン酸エステルＣＯＯ基によって置換されうる）；２〜１０個のヒドロキシル基を有するＣ２〜Ｃ１８―ポリヒドロキシアルキル；２〜１０個のフェノール性ＯＨ基を有するＣ２〜Ｃ１８−
ポリフェニル基から成る群から選択される。
【０１００】
また、好ましい化合物は次の式のものであり、
【化９】
2007503488.tif 000010
ここで、Ｙおよびｎは前述の意味を有し、
Ｒ５は、互いに独立して、水素およびＣ３〜Ｃ２０−アルキルから成る群から選択され、ここで好ましくは少なくとも１つのＲ５は、アルキルを表し、
Ｒ６は、互いに独立して、Ｃ１〜Ｃ１０−アルキルを表す。
【０１０１】
特に好ましい化合物は次の式のものであり、
【化１０】
2007503488.tif 000011
ここで、Ｒ１およびＲ２はメチル、ｓｅｃ−ブチルまたはｔｅｒｔ−ブチルを表す。
【０１０２】
また、特に好ましい化合物はさらに、ＥＰ  Ａ１  ０  ０３８  ８７６号公報の１６〜２０頁に定義されるものおよび同明細書の２１頁に述べられている例である。
【０１０３】
（２，４，６−トリ−ｔ−ブチルフェニル）（２−ブチル−２−エチル−プロパン−１，３−ジイル）ホスフィトは非常に特に好ましく、これは次の構造を有する：
【化１１】
2007503488.tif 000012
【０１０４】
ホスフィトはそれ自身が使用されるだけでなく、他のリン化合物と組み合わせて使用されてもよく、他のリン化合物は、リンについて異なる酸化数を有するものであることも可能である。したがって、たとえば、本発明によるホスフィトと、他のホスフィトとの、ホスフィン（たとえば、トリフェニルホスフィン）との、ホスホニトとの、ホスフェートとの、ホスホネート等との組み合わせが使用されうる。
【０１０５】
使用されるホスフィトは一般的に周知であり、周知のホスフィトと同様に調製されうる。（２，４，６−トリ−ｔ−ブチルフェニル）（２−ブチル−２−エチル−プロパン−１，３−ジイル）ホスフィトはたとえば、ＥＰ−Ａ  ７０２０１８号公報およびＥＰ６３５５１４号公報に記載されている。
【０１０６】
一般的に本発明によるポリマー混合物は、リン化合物を１０〜５，０００ｐｐｍ、好ましくは１０〜１，０００ｐｐｍ、特に好ましくは２０〜５００ｐｐｍ、非常に特に好ましくは５０〜２５０ｐｐｍの含有量で含有する。
【０１０７】
離型剤、リン化合物および本発明によるホルマールの熱可塑性成形組成物への添加は、たとえば、好ましくは、ポリカーボネートの調製後および仕上げ時に計量添加する手順によって、たとえば、ポリカーボネートポリマー溶液に添加することによって、または熱可塑性成形組成物の溶融物へと添加することによって、行われる。さらに、全ての成分が最終製品（成形物品）の製造時に含有されることが確実である限り、各種作業工程において独立して互いの成分を、たとえば、ポリマー溶液の仕上げ時に成分の１つを、溶融物に他の成分をというように計量添加することも可能である。
【０１０８】
ＣＤ、ＤＶＤおよび他の光記録メディア分野での使用では、もちろん当業者は上記添加剤、透明性を損なわれない好適な添加剤から選択するであろう。
【０１０９】
非常に特に好適な添加剤は、イルガノックス（ＩＲＧＡＮＯＸ）１０７６、特に互いに混合物での群２．１のベンゾチアゾール（いわゆるチヌビンス（Ｔｉｎｕｖｉｎｓ））（上記参照）、およびトリフェニルホスフィン（ＴＰＰ）である。
【０１１０】
本発明による成形組成物は、成形物品、好ましくは光メディアの製造用に、特にコンパクトディスクおよびＤＶＤさらには１回または数回の書き込みおよび消去可能な光メディアの製造用に、ポリカーボネートにとって周知の方法で使用される。ここで、書込み可能な層は、特に染料または金属層を含み、金属層は記録原理としてアモルファス状態から結晶状態への変化を用い、または磁気特性を有する。
【０１１１】
好ましくは、光メディアの製造は、本発明により最終的に調製され、たとえば、顆粒として得られる成形組成物から行われる。しかし、光メディアは、ポリカーボネートから成形物品を製造する際に、純粋なまたは市販入手可能なポリカーボネートへ、および／または常套の添加剤へ成分を導入することによって製造されてもよい。
【０１１２】
したがって、発明は、本発明による熱可塑性成形組成物から得られうる成形物品、たとえば、特に光データ媒体、好ましくはコンパクトディスクおよびＤＶＤを提供するものでもある。
【０１１３】
本発明による熱可塑性成形組成物は、比較的低い吸水性とそれゆえ改良された寸法安定性を有するといった効果を有する。さらに、これらは比較的低い溶融粘度を有するので、改良された流動性を特徴とする。
【０１１４】
以下の実施例は本発明を説明するためのものである。本発明は実施例に限定されない。
【実施例】
【０１１５】
（芳香族ホルマールの合成）
（実施例１）
【化１２】
2007503488.tif 000013
【０１１６】
５０．０ｇ（０．１６ｍｏｌ）の蒸留された３−ペンタデシルフェノールと、１６．０ｇ（０．４０ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。４４．８ｇ（理論的に９０．２％）のワックス状固形分が得られた。
【０１１７】
（分析）
１Ｈ−ＮＭＲ（４００ＭＨｚ，ＴＭＳ，ＣＤＣｌ３）δ＝７．２〜６．８２（ｍ，８Ｈ），５．６８(ｓ，２Ｈ)，２．５８〜２．５４（ｍ，４Ｈ），１．６２〜１．５７（ｍ，４Ｈ），１．３９〜１．２０（ｍ，４８Ｈ），０．８９〜０．８６（ｔ，６Ｈ）。 
【０１１８】
（実施例２）
実施例１と同様であるが、バッチサイズは４倍である。
収率：１８１．６ｇ（理論的に９１．４％）
分析：実施例１の下でのＮＭＲスペクトルと同様のＮＭＲスペクトル
【０１１９】
（実施例３）
【化１３】
2007503488.tif 000014
【０１２０】
５０．０ｇ（０．１４ｍｏｌ）のオクタデシルフェノールと、１４．４ｇ（０．３６ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。４２．０ｇ（理論的に８５．１％）のワックス状固形分が得られた。
【０１２１】
（分析）
１Ｈ−ＮＭＲ（４００ＭＨｚ，ＴＭＳ，ＣＤＣｌ３）δ＝７．２２〜６．９７（ｍ，８Ｈ），５．７(ｓ，２Ｈ)，３．１５〜３．０５（ｍ，２Ｈ），１．５５〜０．９（ｍ，３６Ｈ），０．８５〜０．８１（ｔ，６Ｈ）。 
【０１２２】
（実施例４）
【化１４】
2007503488.tif 000015
【０１２３】
２３．８ｇ（０．１４ｍｏｌ）の４−ヒドロキシビフェニールと、１４．４ｇ（０．３６ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。２１．７ｇ（理論的に８７．９％）の白色固形分が得られた。
【０１２４】
（分析）
１Ｈ−ＮＭＲ（４００ＭＨｚ，ＴＭＳ，ＣＤＣｌ３）δ＝７．６５〜７．５（ｍ，８Ｈ），７．４５〜７．３５（ｍ，４Ｈ），７．３５〜７．２５（ｍ，２Ｈ），７．２５〜７．１５（ｍ，４Ｈ），５．８（ｓ，２Ｈ）。 
【０１２５】
（実施例５）
【化１５】
2007503488.tif 000016
【０１２６】
２９．７ｇ（０．１４ｍｏｌ）の４−クミルフェノールと、１４．４ｇ（０．３６ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。２１．５ｇ（理論的に７０．３％）の白色固形分が得られた。
【０１２７】
（分析）
１Ｈ−ＮＭＲ（４００ＭＨｚ，ＴＭＳ，ＣＤＣｌ３）δ＝７．２８〜７．１９（ｍ，８Ｈ），７．１９〜７．０９（ｍ，６Ｈ），７．０５〜６．９５（ｍ，４Ｈ），５．６８（ｓ，２Ｈ），１．６５（ｓ，１２Ｈ）。 
【０１２８】
（実施例６）
【化１６】
2007503488.tif 000017
【０１２９】
２３．８ｇ（０．１４ｍｏｌ）の３−ヒドロキシビフェニールと、１４．４ｇ（０．３６ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。１４．２ｇ（理論的に５７．６％）の白色固形分が得られた。
【０１３０】
（分析）
１Ｈ−ＮＭＲ（４００ＭＨｚ，ＴＭＳ，ＣＤＣｌ３）δ＝７．６〜７．５（ｍ，４Ｈ），７．５〜７．２（ｍ，１２Ｈ），７．１５〜７．０５（ｍ，２Ｈ），５．８５（ｓ，２Ｈ）。 
【０１３１】
（実施例７）
【化１７】
2007503488.tif 000018
【０１３２】
２４．２ｇ（０．１３ｍｏｌ）の４−ヒドロキシジビフェニルエーテルと、１３．０ｇ（０．３２５ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール／水混合物（１：１）中に沈殿させた。得られた未精製の生成物を最終的に数回水を用いてすすぎ、最後に真空乾燥キャビネット中で８０℃で乾燥した。２１．０ｇ（理論的に８４．０％）の白色固形分が得られた。
【０１３３】
（分析）
１Ｈ−ＮＭＲ（４００ＭＨｚ，ＴＭＳ，ＣＤＣｌ３）δ＝７．３５〜７．２２（ｍ，４Ｈ），７．１５〜７．０２（ｍ，６Ｈ），７．０２〜６．９（ｍ，８Ｈ），５．６５（ｓ，２Ｈ）。 
【０１３４】
（実施例８）
【化１８】
2007503488.tif 000019
【０１３５】
２３．８ｇ（０．１４ｍｏｌ）の４−クミルフェノールと、１４．４ｇ（０．３６ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。１３．０ｇ（理論的に５２．７％）の白色固形分が得られた。
【０１３６】
（分析）
１Ｈ−ＮＭＲ（４００ＭＨｚ，ＴＭＳ，ＣＤＣｌ３）δ＝７．４５〜７．１５（ｍ，１６Ｈ），７．１５〜７．０５（ｍ，２Ｈ），５．５８（ｓ，２Ｈ）。 
【０１３７】
（実施例９）
【化１９】
2007503488.tif 000020
【０１３８】
５０．０ｇ（０．２１ｍｏｌ）の２−メチル−４−ノニルフェノールと、２１．３ｇ（０．５３ｍｏｌ）の水酸化物ナトリウム（リーデル（Ｒｉｅｄｅｌ）からの微小球）を、１２５ｍｌの塩化メチレンと２２５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。９．４ｇ（理論的に１８．６％）の高粘度物質が得られた。
【０１３９】
（分析）
１Ｈ−ＮＭＲ（４００ＭＨｚ，ＴＭＳ，ＣＤＣｌ３）δ＝７．１〜６．９（ｍ，６Ｈ），５．６５（ｓ，２Ｈ），２．１２（ｓ，６Ｈ），１．７〜０．４５（ｍ，３８Ｈ）。 
【０１４０】
（実施例１０）
【化２０】
2007503488.tif 000021
【０１４１】
１７．４ｇ（０．０９３ｍｏｌ）の３−ヒドロキシジフェニルエーテルと、９．３ｇ（０．２３ｍｏｌ）の水酸化物ナトリウム（リーデル（Ｒｉｅｄｅｌ）からの微小球）を、１００ｍｌの塩化メチレンと１８０ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、有機相を濃縮した。得られた未精製の生成物を最終的に数回水を用いてすすぎ、最後に高真空下で１６０℃で乾燥した。１５．７ｇ（理論的に９０．７％）の高粘度物質が得られた。
【０１４２】
（分析）
１Ｈ−ＮＭＲ（４００ＭＨｚ，ＴＭＳ，ＣＤＣｌ３）δ＝７．４５〜７．３５（ｍ，４Ｈ），７．３５〜７．２（ｍ，２Ｈ），７．２〜７．１（ｍ，２Ｈ），７．１〜７．０（ｍ，４Ｈ），６．９〜６．８（ｍ，２Ｈ），６．８〜６．７（ｍ，２Ｈ），６．７〜６．６（ｍ，２Ｈ），５．８２（ｓ，２Ｈ）。
【０１４３】
（実施例１１）
【化２１】
2007503488.tif 000022
【０１４４】
ａ）２４ｇ（０．１５ｍｏｌ）の１−フェニル−１−シクロヘキセン（アルドリッチ（Ａｌｄｒｉｃｈ））と、大過剰の５６．５ｇ（０．６０ｍｏｌ）のフレッシュな蒸留フェノールを、初めに反応容器に導入し、０．３ｇ（０．００１５ｍｏｌ）のドデシルメルカプタンを触媒として反応バッチに添加する。気体の塩化水素の通過を３０℃の温度で開始する。これを全部で２０分間維持する。混合物を固化させた後、過剰のフェノールをウォーターポンプ真空下で蒸留除去した。フェノールの最終残渣を高真空下で１２０℃で蒸留除去できた。３６．５ｇ（理論的に９６．４％）の白色固形分が得られる。
【０１４５】
（分析）
１Ｈ−ＮＭＲ（４００ＭＨｚ，ＴＭＳ，ＣＤＣｌ３）δ＝９．１２（ｓ，１Ｈ），７．３〜７．１５（ｍ，４Ｈ），７．１５〜７．０（ｍ，３Ｈ），６．７〜６．６（ｍ，２Ｈ），２．２（ｍ，４Ｈ），１．４５（ｍ，６Ｈ）。
【０１４６】
ｂ）５ｇ（０．０１９８ｍｏｌ）の実施例１１ａ）からの生成物と、１．９８ｇ（０．０５ｍｏｌ）の水酸化物ナトリウム（リーデル（Ｒｉｅｄｅｌ）からの微小球）を、３０ｍｌの塩化メチレンと５５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。３．７ｇ（理論的に７２．３％）の白色固形分が得られた。
【０１４７】
（分析）
１Ｈ−ＮＭＲ（４００ＭＨｚ，ＴＭＳ，ＣＤＣｌ３）δ＝７．３〜７．２（ｍ，８），７．２〜７．１５（ｍ，４Ｈ），７．１５〜７．０５（ｍ，２Ｈ），７．０〜６．９（ｍ，４Ｈ），５．６５（ｓ，２Ｈ），２．２５（ｍ，８Ｈ），１．６５〜１．４５（ｍ，１２Ｈ）。 
【０１４８】
（実施例１２）
【化２２】
2007503488.tif 000023
【０１４９】
５０．０ｇのＡＰ２０２４（上記基Ｒ１を有するフェノールの混合物、出光石油化学社、東京、日本）と、１３．２ｇ（０．３３ｍｏｌ）の水酸化物ナトリウム（リーデル（Ｒｉｅｄｅｌ）からの微小球）を、１２５ｍｌの塩化メチレンと２５５ｍｌのＮ−メチルピロリドン（ＮＭＰ）との混合物に添加する。次に、混合物を１時間還流下で沸騰させた。反応混合物の冷却後、塩化メチレンと水を、適当な相分離が達成されるまで、添加した。有機相を分離して取り出し、数回水を用いて中和点まで洗浄した。次に、乾燥した有機相をメタノール中に沈殿させた。得られた未精製の生成物を最終的に数回メタノールを用いてすすぎ、最後に真空乾燥キャビネット中で８０℃で乾燥した。３０．５ｇの高粘度物質が得られた。
【０１５０】
（分析）
１Ｈ−ＮＭＲ（４００ＭＨｚ，ＴＭＳ，ＣＤＣｌ３）δ＝７．２〜６．９（ｍ，Ｈａｒ），５．７５〜５．６５（ｍ，ＨＯＣＨ２），１．７〜０．７（ｍ，Ｈａｌｋ）。
【０１５１】
このようにして得られたホルマールを添加剤として以下のポリカーボネートタイプにおいて試験する。
【０１５２】
マクロ−ロン（Ｍａｋｒｏｌｏｎ）ＣＤ２００５（ベイヤーＡＧ、ビスフェノールＡに基づく光記憶メディア用の世界的ポリカーボネートタイプ、低粘度、ＭＦＲ６３ｇ／１０分、型から容易に剥離可能、射出成形）
【０１５３】
アペック（Ａｐｅｃ）１８００（ベイヤーＡＧ、ビスフェノールＡとＴＭＣ−ビスフェノールに基づくコポリカーボネートタイプ、塩基タイプ軟化点（ＶＳＴ／Ｂ１２０）＝１８５℃）
【０１５４】
９５％の空気相対湿度の湿った環境中で、３０℃の貯蔵温度での貯蔵後に、ポリカーボネートの水含有量の同定を行う。湿った環境における貯蔵直前と、７日および１４日間の貯蔵後について水含有量を、定量カール−フィッシャー（Ｋａｒｌ−Ｆｉｓｃｈｅｒ）滴定（電量滴定）によって同定する。
【０１５５】
【表１】
2007503488.tif 000024
【０１５６】
【表２】
2007503488.tif 000025
【０１５７】
【表３】
2007503488.tif 000026
【０１５８】
【表４】
2007503488.tif 000027
【０１５９】
【表５】
2007503488.tif 000028
【０１６０】
以下の化学式のものを同様に使用した。
【化２３】
2007503488.tif 000029
【０１６１】
実験の結果は、本発明による化合物の、ポリカーボネートの吸水性を低下させる添加剤としての驚くべきかつ全く予想外の機能を示している。これに対して、相当の方法で仕上げられていないポリカーボネートは、ＣＤ２００５については０．３２〜０．３４％、Ａｐｅｃ１８００については０．４％の吸水性を示している。
【国際調査報告】
2007503488.tif 000032
2007503488.tif 000033
2007503488.tif 000034
2007503488.tif 000035
2007503488.tif 000036
2007503488.tif 000037